(57)【特許請求の範囲】
【請求項１】
少なくとも表面が樹脂繊維によって紙状または布状に形成されている部材を用い、前記表面どうしを溶着させて接合する部材接合方法であって、
前記樹脂繊維は、芳香族ポリアミド繊維であり、
前記芳香族ポリアミドは、ｍ−フェニレンジアミンとイソフタル酸クロリドが共縮重合されてなる芳香族ポリアミドであり、
前記部材の表面どうしを面接させ、該面接されている箇所の前記部材の背面側から前記面接されている表面側にレーザー光を透過させて前記表面の樹脂繊維を加熱溶融させることにより前記表面どうしを溶着し、しかも、その際に前記表面が面接されている箇所を５０ｋｇｆ／ｃｍ2以上の圧力で加圧しつつ前記レーザー光を照射して前記表面どうしを溶着することを特徴とする部材接合方法。
【請求項２】
少なくとも表面が樹脂繊維によって紙状または布状に形成されているシート部材の前記表面どうしが溶着されて接合されているシート接合体の製造方法であって、
前記樹脂繊維は、芳香族ポリアミド繊維であり、
前記芳香族ポリアミドは、ｍ−フェニレンジアミンとイソフタル酸クロリドが共縮重合されてなる芳香族ポリアミドであり、
前記シート部材の表面どうしを面接させ、該面接されている箇所の前記シート部材の背面側から前記面接されている表面側にレーザー光を透過させて前記表面の樹脂繊維を加熱溶融させることにより前記表面どうしを溶着し、しかも、その際に前記表面が面接されている箇所を５０ｋｇｆ／ｃｍ2以上の圧力で加圧しつつ前記レーザー光を照射して前記表面どうしを溶着することを特徴とするシート接合体の製造方法。
【発明の詳細な説明】
【技術分野】
【０００１】
本発明は、部材接合方法、および、シート接合体製造方法に関する。
【背景技術】
【０００２】
従来、部材どうしを接合する接合方法には種々の方法が採用されており、部材どうしを直接接合する部材接合方法が広く採用されている。
このような部材接合方法として、従来、樹脂部材どうしをレーザー光で溶着させる方法などが採用されたりしている。
この樹脂部材どうしをレーザー光で溶着させる場合には、通常、表面が樹脂材料で形成された部材どうしをその表面を面接させた状態で重畳させて、この重ね合わせた部分にレーザー光を照射して表面の樹脂材料を溶融させて溶着部を形成させる方法が採用されている。
このような樹脂部材の表面が溶着されて接合された接合体の形成においては、例えば、赤外線レーザーあるいは近赤外線レーザーが用いられ、樹脂部材の面接触箇所には、カーボンブラックや、ポルフィリン系色素など、赤外領域や近赤外領域に吸収ピークを有する物質（以下「吸収剤」ともいう）が用いられたりしている。
すなわち、溶着させる箇所に吸収剤を配した状態で該吸収剤が配置された箇所に向けてレーザー光を照射し、該照射したレーザー光を樹脂部材の背面側から表面側に透過させて吸収剤によって吸収させることによりレーザー光の光エネルギーを部材の面接箇所において熱エネルギーに変換させて溶着させる方法が従来採用されている（下記特許文献１参照）。
ところで、部材どうしの接合においては、一般的に、接合強度の向上が求められており、このようなレーザー光による部材の接合においても接合強度の向上が求められている。
【０００３】
このような要望に対し、例えば、シート状の部材（以下「シート部材」ともいう）などにおいては、同じ樹脂材料が用いられて形成されたシート部材であっても表面が樹脂繊維によって紙状や布状に形成されているシート部材は、樹脂フィルムなどの表面平滑なシート部材に比べてレーザー光による接合が難しく、十分な接合強度を有するシート接合体を得ることが困難であるという問題を有している。
なお、このような問題はシート部材のみならず棒状部材など他の形状の部材を接合する場合においても共通する問題である。
すなわち、従来、表面が樹脂繊維によって紙状または布状に形成された部材をレーザー光によって接合する場合においては、接合強度を向上させることが困難であるという問題を有している。
【０００４】
【特許文献１】特開２００４−１９５８２９号公報
【発明の開示】
【発明が解決しようとする課題】
【０００５】
本発明は、表面が樹脂繊維によって紙状または布状に形成されている部材がレーザー光によって溶着された接合体の接合強度を向上させることを課題としている。
【課題を解決するための手段】
【０００６】
本発明者は、上記課題を解決すべく鋭意検討を行ったところ、表面が樹脂繊維によって紙状または布状に形成されている部材であっても、レーザー光による溶着の際に、一定以上の圧力で加圧することにより優れた接合強度を発揮させうることを見出した。
【０００７】
すなわち、本発明にかかる部材接合方法は、少なくとも表面が樹脂繊維によって紙状または布状に形成されている部材を用い、前記表面どうしを溶着させて接合する部材接合方法であって、前記樹脂繊維は、芳香族ポリアミド繊維であり、前記芳香族ポリアミドは、ｍ−フェニレンジアミンとイソフタル酸クロリドが共縮重合されてなる芳香族ポリアミドであり、前記部材の表面どうしを面接させ、該面接されている箇所の前記部材の背面側から前記面接されている表面側にレーザー光を透過させて前記表面の樹脂繊維を加熱溶融させることにより前記表面どうしを溶着し、しかも、その際に前記表面が面接されている箇所を５０ｋｇｆ／ｃｍ2以上の圧力で加圧しつつ前記レーザー光を照射して前記表面どうしを溶着することを特徴としている。
【０００８】
また、本発明にかかるシート接合体の製造方法は、少なくとも表面が樹脂繊維によって紙状または布状に形成されているシート部材の前記表面どうしが溶着されて接合されているシート接合体の製造方法であって、前記樹脂繊維は、芳香族ポリアミド繊維であり、前記芳香族ポリアミドは、ｍ−フェニレンジアミンとイソフタル酸クロリドが共縮重合されてなる芳香族ポリアミドであり、前記シート部材の表面どうしを面接させ、該面接されている箇所の前記シート部材の背面側から前記面接されている表面側にレーザー光を透過させて前記表面の樹脂繊維を加熱溶融させることにより前記表面どうしを溶着し、しかも、その際に前記表面が面接されている箇所を５０ｋｇｆ／ｃｍ2以上の圧力で加圧しつつ前記レーザー光を照射して前記表面どうしを溶着することを特徴としている。
【発明の効果】
【０００９】
本発明によれば、表面が樹脂繊維によって紙状または布状に形成された部材を用いながらも、前記表面どうしを面接させた箇所に５０ｋｇｆ／ｃｍ2以上の圧力を加えつつレーザー光を照射して前記表面どうしを溶着させることから接合体に優れた接合強度を付与することができる。
【発明を実施するための最良の形態】
【００１０】
以下に、本発明の好ましい実施の形態について説明する。
まず、本実施形態の部材接合方法として、アラミド繊維が紙状に加工された素材（以下「アラミド紙」ともいう）で表面層が形成された積層シートどうしをレーザー光によって溶着してシート接合体を製造する場合を例に説明する。
【００１１】
図１は、本実施形態の部材接合方法によって形成されるシート接合体の部分断面図を示しており、前記シート接合体は、２枚のシート部材が接合されて形成されている。
図１中の１は、２枚のシート部材の内の第一のシート部材である積層シート（以下「第一積層シート」ともいう）を表している。
また、図１中の１’は、前記第一積層シート１とともにシート接合体を形成する第二のシート部材（以下「第二積層シート」ともいう）を表している。
【００１２】
図１中の１０は、第一積層シート１と第二積層シート１’とがその表面どうしを面接させて接合されている接合部を表しており、１０ａは、前記接合部１０を形成させるべく第一積層シート１と第二積層シート１’とが面接された状態で重畳されている領域（以下「重畳部」ともいう）を表している。
さらに、図１中の２０は、第一積層シート１と第二積層シート1’の表面どうしが溶着されて形成された溶着部を表している。
この溶着部２０の形成は、前記第二積層シート１’の背面側からレーザー光が照射され、しかも、前記第二積層シート１’をその背面側から表面側に向けて透過させるべくレーザー光が照射されて第一積層シート１と第二積層シート1’の面接箇所が加熱されることにより形成されている。
この溶着部２０の形成方法（シート部材接合方法）については、後段において詳述する。
【００１３】
図２は、前記第一積層シート１ならびに前記第二積層シート１’として本実施形態の部材接合方法に用いられている積層シートの積層構造を示す断面図である。
この図２に示すように、第一積層シート１（第二積層シート１’も同じ）は、ポリエチレンナフタレート（以下「ＰＥＮ」ともいう）が用いられたフィルムと、このＰＥＮフィルム２の表裏両面に配されたアラミド紙４、４との３枚のシートが、接着剤３を介して接着されて積層されている。
【００１４】
この積層シートの厚さについては、特に限定されるものではないが、通常５０μｍ以上、５ｍｍ以下程度の厚さのものを好適に用い得る。
前記アラミド紙４は、その厚みや坪量などについては、使用されるレーザー光の波長などによって変更されるものではあるが、８００〜２０００ｎｍの波長の赤外線レーザーを用いる場合においては、通常、１６〜１２５μｍ厚さのアラミド紙４を用いることができる。
このような、アラミド紙４としては、ｍ−フェニレンジアミンとイソフタル酸クロリドが共縮重合されてなるメタ系芳香族ポリアミドの繊維が用いられたアラミド紙（例えば、デュポン社製、ノーメックスペーパー（ＮｏｍｅｘＰａｐｅｒ））が特に好適である。
ＰＥＮフィルム２、あるいは、接着剤３については、特に限定されるものではないが、前記アラミド紙４よりもレーザー光の吸収（吸光係数）が低減されるように形成されていることが好ましい。
【００１５】
なお、本実施形態における部材接合方法に用いる積層シートとしては、上記例示のものに代えて種々の態様のものを採用することができる。
例えば、層数や各層の材質などは適宜変更が可能である。
また、積層シートではなく、アラミド紙の単層シートなども本実施形態における部材接合方法に用いるシート部材として採用することが可能である。
ただし、溶着を実施すべく前記重畳部１０ａにレーザー光を照射した際に、より効率よくシート部材どうしが面接する面接箇所にレーザー光の光エネルギーを到達させ得るように少なくとも一方のシート部材は、使用するレーザー光に対する光透過率に優れた（吸光係数が小さい）状態に形成されていることが好適である。
また、溶着時における相溶性を向上させることができ、よりいっそう接合強度を向上させうる点において一方のシート部材の表面を形成する樹脂繊維と他方のシート部材の表面を形成する樹脂繊維とは、同種の樹脂材料が用いられていることが好適である。
【００１６】
また、このシート部材の面接箇所には、レーザー光の光エネルギーの吸収効率を高めるべく、吸収剤を配することも可能である。
この吸収剤は、溶着に用いるレーザー光の波長などにもよるが、例えば、赤外領域や近赤外領域に波長の主ピークを有するレーザー光（赤外線レーザー、近赤外線レーザー）を用いて溶着を実施させる場合においては、カーボンブラックや、ポルフィリン系色素など用いることができる。
【００１７】
なお、用いるレーザー光には、半導体レーザー、ＹＡＧレーザー、ファイバーレーザーなど種々の発振手段によって得られるものを採用することができ、その発振方法も限定されるものではなく、連続的にレーザー光が照射される、いわゆる、ＣＷレーザー（Ｃｏｎｔｉｎｕｏｕｓ  Ｗａｖｅ  Ｌａｓｅｒ）と呼ばれるものや、フェムト秒レーザーなどのパルスレーザーを採用することができる。
【００１８】
さらには、レーザー光のビーム形状についても、スポットビーム、ラインビーム、エリアビームなど種々の形態で照射されるレーザー光を本実施形態の部材接合方法に採用することができる。
また、集光レーザーなども本実施形態の部材接合方法に採用することが可能である。
【００１９】
次いで、これらを用いた部材接合方法（溶着部の形成方法）について、図３を参照しつつ説明する。
図３は、溶着のための装置の概略側面図であり、図中のＴは、ＸＹテーブルを表しており、Ｇは、第一積層シート１と第二積層シート1’とが面接された重畳部１０ａに対して荷重（図３中の矢印Ｆ）を付加するためのガラス基板を表している。
また、Ｒはレーザー光を表している。
【００２０】
まず、このＸＹテーブルＴの上に第一積層シート１を載置し、この第一積層シート１上に第二積層シート1’の一部を重畳させた状態で載置して樹脂接合体として求められる形態に第一積層シート１と第二積層シート1’とを位置決めしてセットする。
このとき、第一積層シート１、第二積層シート1’は、いずれも、両面にアラミド紙が備えられていることから、重畳部１０ａにおいては、アラミド紙どうしが面接されることとなる。
また、このときアラミド紙どうしの面接個所に必要に応じてカーボンブラックや、ポルフィリン色素などの吸収剤を配する。
さらに、この重畳部１０ａの上にガラス基板Ｇを載置し、該ガラス基板Ｇにより第一積層シート１と第二積層シート1’との位置関係を固定するとともに、溶着をより確実なものとさせるべくこのガラス基板Ｇで第一積層シート１と第二積層シート1’との面接箇所（重畳部１０ａ）に対して圧力を加えた状態とさせる。
しかも、このときの重畳部１０ａに対する圧力が５０ｋｇｆ／ｃｍ2以上となるように加圧する。
なお、この“圧力”は、荷重Ｆを重畳部１０ａの面積で除して求めることができる。
【００２１】
次いで、上記のようにガラス基板Ｇによって重畳部１０ａが加圧された状態にセットされた第一積層シート１と第二積層シート1’に対して、前記加圧状態を維持しつつガラス基板Ｇの上方から重畳部１０ａにレーザー光Ｒを照射する。
そして、第二積層シート1’の背面側（図４における上面側）から表面側（図４における下面側）にかけて前記レーザー光Ｒを透過させて第一積層シート１との面接箇所に配した吸収剤に吸収させる。
このようにしてレーザー光Ｒを吸収剤に吸収させることによりレーザー光Ｒの光エネルギーをシート部材の面接箇所において熱エネルギーに変換させて第一積層シート１と第二積層シート1’の表面どうしを溶着させる。
あるいは、レーザー光Ｒとして集光レーザーを用いる場合には、例えば、前記吸収剤を用いずに、集光レーザーの焦点位置をアラミド紙どうしの面接箇所近傍に調整してレーザー光Ｒを照射することにより吸収剤を用いる場合と同様に第一積層シート１と第二積層シート1’の表面どうしを溶着させることもできる。
【００２２】
また、同時にＸＹテーブルＴを操作して、この重畳部１０ａにおけるレーザー光Ｒの照射位置を移動させ、所定の領域ならびに所定のパターンで溶着部２０を形成させて樹脂接合体を形成させる。
なお、このときレーザー光のエネルギー密度が１．２Ｗ／ｍ2以上となるようにレーザー光を照射することが好ましく、１．５Ｗ／ｍ2以上であることがさらに好ましく、１．７Ｗ／ｍ2以上であることがより好ましい。
【００２３】
このようにして面接箇所（重畳部１０ａ）に対する圧力が５０ｋｇｆ／ｃｍ2以上となるように加圧しつつレーザー光を照射することにより、表面が樹脂繊維によって紙状または布状に形成されている部材であっても溶着範囲を広く確保することができ、強固な接合部を形成させることができる。
しかも、アラミド繊維のような、例えば、３００℃を超えるような温度においても溶融することがなく、４００℃を超える温度で、溶融と分解とが同時に生じて通常の方法においては溶着させることができない樹脂繊維によって表面が紙状または布状に形成されているシート部材であっても溶着部に優れた接合強度を発揮させて接合体を形成させうる。
【００２４】
なお、レーザー光の照射時に重畳部１０ａに加える圧力を５０ｋｇｆ／ｃｍ2以上としているのは、５０ｋｇｆ／ｃｍ2未満の圧力では十分な接合強度を有するシート接合体を得ることができないためである。
したがって、より確実に接合強度に優れたシート接合体を得るためには、この重畳部１０ａに加える圧力を７５ｋｇｆ／ｃｍ2以上とすることが好ましく、１００ｋｇｆ／ｃｍ2以上とすることがさらに好ましい。
一方で、圧力を上げ過ぎると、圧力の増大に見合う接合強度の向上を得ることが困難となり、加圧が過剰となるおそれを有する点において、レーザー光の照射時に重畳部１０ａに加える圧力は、２５０ｋｇ／ｃｍ2以下とすることが好ましく、２００ｋｇｆ／ｃｍ2以下とすることがさらに好ましい。
【００２５】
なお、本実施形態においては、従来、接合強度に優れた溶着の実施が困難であり、本発明の効果をより顕著に発揮させ得る点において、アラミド（芳香族ポリアミド）繊維によって表面が形成されているシート部材の接合方法を説明した。
なかでも、特に接合強度に優れた溶着の実施が従来困難であったメタ系アラミド繊維によって表面が形成されているシート部材の説明方法を説明している。
また、積層シートに限定されるものでもなく、溶着される部材の少なくとも表面が樹脂繊維により紙状または布状に形成されているものであれば単層のシートであっても本発明の効果を上記例示と同様に得ることができる。
さらには、シート状の部材にも限定されるものでもなく、表面が樹脂繊維により紙状または布状に形成されているものであれば、棒状など他の形状の部材においてもこのような効果を得ることができる。
【００２６】
また、本実施形態においては、２枚の積層シートを用いてシート接合体を作製する場合を例示しているが、例えば、両面が樹脂繊維によって紙状または布状に形成されている１枚のシート部材を丸めて両端部を重畳させたり、前記シート部材を折り曲げて二重にしたりして形成された重畳部に対して所定の圧力を加えつつレーザー光で溶着するような場合も本発明の意図する範囲である。
【実施例】
【００２７】
次に実施例を挙げて本発明をさらに詳しく説明するが、本発明はこれらに限定されるものではない。
【００２８】
（実施例１）
実施例１のシート接合体を、下記のようなレーザー光照射装置を用いて製造した。
（使用レーザー光照射装置）
・レーザー光源：半導体レーザー
・レーザー波長：９４０ｎｍ
・最高出力：５０Ｗ
・スポット径：直径２ｍｍ
【００２９】
また、シート接合体の形成には、下記構成の積層シートを用いた。
（積層シートの構成）
「アラミド紙／接着剤／ＰＥＮフィルム／接着剤／アラミド紙」の５層構成
なお、各層の“厚さ”ならびに“具体的な材質”は以下の通り。
・アラミド紙（５５μｍ厚さ）：「デュポン社製、商品名“ノーメックスペーパー”」
・接着剤（２５μｍ厚さ）：「アクリル系接着剤」
・ＰＥＮフィルム（１２５μｍ厚さ）
【００３０】
この積層シートにより形成された短冊状試料の一端側の表面に吸収剤（Ｇｅｎｔｅｘ社製、商品名「Ｃｌｅａｒｗｅｌｄ  ＬＤ１２０Ｃ」）を塗布し、該短冊状試料と同一形状に形成された別の短冊状試料を全体が重なり合うようにして重畳させ、レーザー光に対する吸光係数が十分小さいガラス基板で、重畳されている２枚の短冊状試料の吸収剤塗布側の端部に圧力が５０ｋｇｆ／ｃｍ2となるように加圧して、レーザー光の照射を実施し溶着を行った。
このとき、レーザー光の照射位置を５０ｍｍ／秒の速度で移動させつつ、一辺１ｃｍの正方形の領域を走査させて溶着を実施した。
【００３１】
（実施例２〜６、比較例１）
ガラス基板での加圧を７５ｋｇｆ／ｃｍ2（実施例２）、１００ｋｇｆ／ｃｍ2（実施例３）、１２５ｋｇｆ／ｃｍ2（実施例４）、１５０ｋｇｆ／ｃｍ2（実施例５）、１７５ｋｇｆ／ｃｍ2（実施例６）とした以外は、実施例１と同様にして実施例２〜６のシート接合体を作製した。
また、ガラス基板での加圧を２５ｃｍ2とした以外は、実施例１と同様にして比較例１のシート接合体を作製した。
【００３２】
（接合強度評価）
この一端側が溶着された２枚の短冊状試料（シート接合体）の溶着されていない側の端部をそれぞれ引張り試験機のチャックにはさんで１８０度剥離試験を実施し、溶着部の剥離に要した応力を接合強度として測定した。
測定結果を、図４に示す。
この図４にも示されているように、レーザー光照射時における重畳部の圧力が５０ｋｇｆ／ｃｍ2以上となった時点で、溶着部の剥離に必要な応力が急激に増大している。
【００３３】
（溶着部の断面観察）
実施例３のシート接合体における溶着部の断面状況ならびに比較例１のシート接合体における溶着部の断面状況を走査型電子顕微鏡（ＳＥＭ）にて観察した。
ＳＥＭによって撮影された写真を図５（実施例３）、図６（比較例１）に示す。
この図５、図６からもわかるように、実施例３のシート接合体には、シート表面どうしが良好に相溶した状態の溶着部が形成されているのに対し、比較例１のシート接合体では表面どうしが十分相溶されていない。
上記接合強度評価結果を示す図４、ならびに、溶着部の断面観察結果を示す図５、図６からも、本発明によれば、表面が樹脂繊維によって紙状または布状に形成されている部材であっても、接合体に優れた接合強度を発揮させうることがわかる。
【００３４】
（実施例７、比較例２）
積層シートに代えて、アラミド紙（５５μｍ厚さ：「デュポン社製、商品名“ノーメックスペーパー”」）のみを用いたことを除き、実施例３（圧力：１００ｋｇｆ／ｃｍ2）と同様にして実施例７のシート接合体を作製した。
また、圧力を１００ｋｇｆ／ｃｍ2に代えて３０ｋｇｆ／ｃｍ2としたしたこと以外は、上記実施例７と同様にしてシート接合体を作製した。
この実施例７、比較例２のシート接合体を、実施例１〜６、比較例１と同様に接合強度評価を実施したところ、実施例７のシート接合体の接合強度（溶着部の剥離に必要な応力）は、６Ｎ以上であり、比較例２のシート接合体の接合強度は３Ｎ以下であることが確認された。
このことからも本発明によれば、表面が樹脂繊維によって紙状または布状に形成されている部材であっても、接合体に優れた接合強度を発揮させうることがわかる。
【図面の簡単な説明】
【００３５】
【図１】一実施形態のシート接合体を示す部分断面図。
【図２】シート接合体に用いられる積層シートの構造を示す断面図。
【図３】レーザー光によりシート接合体を形成（溶着）させる様子を示した概略断面図。
【図４】接合強度測定グラフ。
【図５】実施例３のシート接合体溶着部の断面ＳＥＭ写真。
【図６】比較例１のシート接合体溶着部の断面ＳＥＭ写真。
【符号の説明】
【００３６】
１：積層シート、４：アラミド紙、１０：接合部、１０ａ：重畳部、２０：溶着部、Ｇ：ガラス基板、Ｒ：レーザー光、Ｔ：ＸＹテーブル
【図１】
0005049799.tif 000002
【図２】
0005049799.tif 000003
【図３】
0005049799.tif 000004
【図４】
0005049799.tif 000005
【図５】
0005049799.tif 000006
【図６】
0005049799.tif 000007